ЭЛЕКТРОДЫ СУПЕРКОНДЕНСАТОРА, ВКЛЮЧАЮЩИЕ ГРАФЕНОВЫЕ УГЛЕРОДНЫЕ ЧАСТИЦЫ

1. Электрод суперконденсатора, содержащий:
слой проводящей фольговой подложки; и
слои покрытия электрода на противоположных сторонах слоя проводящей фольговой подложки, при этом каждый слой покрытия электрода содержит:
частицы активированного материала, несущего заряд;
графеновые углеродные частицы и
связующее;
при этом графеновые углеродные частицы содержат термически получаемые графеновые углеродные частицы, получаемые путем введения материала углеводородного предшественника, способного формировать частицы двухуглеродных фрагментов, или материала углеводородного предшественника, содержащего метан, в термическую зону, нагретую до температуры выше 3500°С.
2. Электрод суперконденсатора по п. 1, в котором частицы активированного материала, несущего заряд, содержат активированный уголь или оксид переходного металла.
3. Электрод суперконденсатора по п. 1, в котором частицы активированного материала, несущего заряд, содержат активированный уголь в количестве от 60 до 90 массовых процентов каждого из слоев покрытия электрода.
4. Электрод суперконденсатора по п. 1, в котором термически получаемые графеновые углеродные частицы составляют от 1 до 10 массовых процентов каждого из слоев покрытия электрода.
5. Электрод суперконденсатора по п. 1, в котором термически получаемые графеновые углеродные частицы составляют от 2 до 5 массовых процентов каждого из слоев покрытия электрода.
6. Электрод суперконденсатора по п. 1, в котором связующее составляет от 1 до 15 массовых процентов каждого из слоев покрытия электрода.
7. Электрод суперконденсатора по п. 1, в котором каждый из слоев покрытия электрода дополнительно содержит проводящий технический углерод в количестве, доходящем вплоть до 20 массовых процентов слоя покрытия электрода.
8. Электрод суперконденсатора по п. 7, в котором массовое соотношение между термически получаемыми графеновыми углеродными частицами и проводящим техническим углеродом составляет 50 процентов и менее.
9. Электрод суперконденсатора по п. 1, который имеет удельную емкость, составляющую по меньшей мере 100 Ф/г при плотности тока 1 А/г.
10. Электрод суперконденсатора по п. 1, который имеет удельную емкость, составляющую по меньшей мере 110 Ф/г при плотности тока 1 А/г.
11. Электрод суперконденсатора по п. 1, который имеет плотность энергии, составляющую по меньшей мере 2 Вт·ч/кг.
12. Суперконденсатор, содержащий электрод суперконденсатора по п. 1.
13. Покрытие электрода, содержащее:
от 50 до 95 массовых процентов частиц активированного угля;
от 1 до 10 массовых процентов термически получаемых графеновых углеродных частиц и
от 1 до 15 массовых процентов связующего;
при этом термически получаемые графеновые углеродные частицы получены путем введения материала углеводородного предшественника, способного формировать частицы двухуглеродных фрагментов, или материала углеводородного предшественника, содержащего метан, в термическую зону, нагретую до температуры выше 3500°С.